(57)【要約】  連続フィルム支持体のナーリング部を有する面に塗膜を形成する工程と、塗膜が形成された連続フィルム支持体のナーリング部を有する面とは反対の面を、調温ロールに接触させて巻き掛け、温調ロール上の塗膜に活性エネルギー線を照射する工程と、連続フィルム支持体のナーリング部を有する面をロール部材に接触させる工程と、を有し、連続フィルム支持体の搬送速度Ｕと、温調ロールの表面温度における空気の粘度μと、温調ロールの半径Ｒと、ナーリング部の高さｈｋと、連続フィルムに掛かる張力Ｔと、連続フィルム支持体の温調ロールとの離間点からロール部材との接触点までの距離Ｌと、が以下の関係式（１）を満たす光学フィルムの製造方法。2019188594.tif 000011
2019188594.tif 000002
【特許請求の範囲】
【請求項１】
連続搬送される、幅方向の両端に沿ってナーリング部を有する連続フィルム支持体のナーリング部を有する面に、活性エネルギー線硬化樹脂組成物を塗布及び乾燥して塗膜を形成する工程と、
塗膜が形成された連続フィルム支持体のナーリング部を有する面とは反対の面を、調温ロールに接触させて巻き掛け、温調ロール上の塗膜に対して活性エネルギー線を照射する工程と、
連続フィルム支持体のナーリング部を有する面を、温調ロールよりも連続フィルム支持体の搬送方向下流側に設けられたロール部材に接触させる工程と、
を有し、
温調ロール上の連続フィルム支持体の搬送速度をＵとし、温調ロールの表面温度における空気の粘度をμとし、温調ロールの半径をＲとし、ナーリング部の高さをｈｋとし、温調ロール上の連続フィルムに掛かる張力をＴとし、連続フィルム支持体と温調ロールとの離間点から連続フィルム支持体とロール部材との接触点までの距離をＬとしたとき、以下の関係式（１）を満たす、光学フィルムの製造方法。
【数１】
2019188594.tif 000010
関係式（１）中、Ｕの単位はｍ／ｍｉｎであり、μの単位はＰａ・ｓｅｃであり、ｈｋの単位はｍであり、Ｒの単位はｍであり、Ｔの単位はＮ／ｍである。
【請求項２】
温調ロール上の連続フィルム支持体の搬送速度Ｕが５ｍ／ｍｉｎ〜４０ｍ／ｍｉｎである、請求項１に記載の光学フィルムの製造方法。
【請求項３】
温調ロールの半径Ｒが０．２ｍ〜０．４ｍである、請求項１又は請求項２に記載の光学フィルムの製造方法。
【請求項４】
温調ロールの表面温度が８０℃〜１６０℃である、請求項１〜請求項３のいずれか１項に記載の光学フィルムの製造方法。
【請求項５】
連続フィルム支持体のナーリング部の高さｈｋが１μｍ〜２０μｍである、請求項１〜請求項４のいずれか１項に記載の光学フィルムの製造方法。
【請求項６】
温調ロール上の連続フィルムに掛かる張力Ｔが１００Ｎ／ｍ〜６００Ｎ／ｍである、請求項１〜請求項５のいずれか１項に記載の光学フィルムの製造方法。
【請求項７】
連続フィルム支持体のナーリング部が形成されていない箇所の厚みが２０μｍ〜１００μｍである、請求項１〜請求項６のいずれか１項に記載の光学フィルムの製造方法。
【請求項８】
連続フィルム支持体の幅長が５０ｍｍ〜２０００ｍｍである、請求項１〜請求項７のいずれか１項に記載の光学フィルムの製造方法。
【請求項９】
ロール部材の半径が２０ｍｍ〜７０ｍｍである、請求項１〜請求項８のいずれか１項に記載の光学フィルムの製造方法。
【発明の詳細な説明】
【技術分野】
【０００１】
本開示は、光学フィルムの製造方法に関するものである。
【背景技術】
【０００２】
近年、光学フィルムの需要が増加しつつある。光学フィルムの代表的なものとして、位相差フィルム、反射防止フィルム、防眩フィルム等が挙げられる。【０００３】
光学フィルムは、生産性向上のため、長尺のフィルム状支持体（以降、「連続フィルム支持体」という）を用い、ロールトゥロール（Ｒｏｌｌ ｔｏ Ｒｏｌｌ）方式での連続プロセスによって製造される。
光学フィルムの製造方法の１例として、連続フィルム支持体の表面に、活性エネルギー線硬化性樹脂組成物を塗布及び乾燥させて塗膜を形成する塗膜形成工程と、形成された塗膜に活性エネルギー線を照射して塗膜を硬化する活性エネルギー線照射工程と、を有し、連続フィルム支持体の表面に目的とする光学機能層を形成する方法が挙げられる。
そして、ロールトゥロール方式での連続プロセスにて光学フィルムを製造する際には、各種のロールに連続フィルム支持体が接触することから、連続フィルム支持体の搬送位置のずれ防止のために、幅方向の両端に沿ってナーリング部と呼ばれる微小な突起が形成された部位を有する連続フィルム支持体を用いることが好ましい。【０００４】
例えば、特開２０１７−３２７５６号公報には、基材フィルム上に、ナーリング加工により形成された第１の領域と、第１の領域に挟まれて形成された、微細凹凸構造を表面に有する層が設けられた第２の領域と、を有する透明フィルムが開示されている。また、この透明フィルムの製造方法として、第２の領域を、第１の領域が形成された基材フィルム上に活性エネルギー線硬化性樹脂組成物を塗布し、塗布された活性エネルギー線硬化性樹脂組成物に転写用金型を押し付けて活性エネルギー線を照射することにより活性エネルギー線硬化性樹脂組成物を硬化させ、その後、転写用金型を分離する方法が開示されている。【０００５】
また、例えば、特開２０１０−１３９８２４号公報には、ナーリング加工を施された長尺のセルローストリアセテートフィルム上に、ハードコート層塗布組成物を塗布し、乾燥後に、紫外線ランプにて、塗布層を硬化させる方法が開示されている。
【発明の概要】
【発明が解決しようとする課題】
【０００６】
光学フィルムを製造する際には、活性エネルギー線照射工程にて、連続フィルム支持体の幅方向において、塗膜に対して照射される活性エネルギー線の照射量にムラが生じることがある。連続フィルム支持体の幅方向における活性エネルギー線の照射量にムラがある場合には、通常、塗膜形成工程にて、連続フィルム支持体の幅方向において、活性エネルギー線硬化樹脂組成物の塗布量を照射量にムラに応じて調整している。そして、この調整により、製造される光学フィルムにおいて、その幅方向での光学特性のバラツキが抑えられる。
しかしながら、活性エネルギー線照射工程において、連続フィルム支持体の幅方向に搬送位置がずれてしまった場合、塗膜形成工程にて行われた、活性エネルギー線硬化樹脂組成物の塗布量の調整位置がずれてしまい、製造される光学フィルムにおいて、幅方向での光学特性のバラツキを抑え難いという課題が生じる。連続フィルム支持体の幅方向の搬送位置のずれは、例えば、ナーリング部を有する連続フィルム支持体を用いることで低減される。
一方で、活性エネルギー線照射工程において、連続フィルム支持体を調温ロールに巻き掛けて、温調ロール上の塗膜に対して活性エネルギー線を照射する手段が取られることがある。この手段は、温調ロールの形状に沿って張架した状態の塗膜に対し活性エネルギー線が照射できる点、及び、温調ロールに連続フィルム支持体が接していることから連続フィルム支持体の温調がし易い点、において有効である。
しかしながら、ナーリング部を有する連続フィルム支持体を用いる際、ナーリング部が温調ロールに接していると、ナーリング部の存在により連続フィルム支持体の幅方向末端のみが浮くことがある。活性エネルギー線照射工程において、連続フィルム支持体の幅方向末端のみが浮いていると、活性エネルギー線の照射量に幅方向の中央部と末端とで差が出てしまい、やはり製造される光学フィルムにおいて幅方向での光学特性のバラツキが生じてしまうという課題が生じる。【０００７】
特開２０１７−３２７５６号公報及び特開２０１０−１３９８２４号公報では、いずれも、連続フィルム支持体のナーリング部が温調ロールに接しているかどうかが明記されておらず、活性エネルギー線照射工程において、連続フィルム支持体の幅方向に搬送位置がずれてしまうこと、又は、連続フィルム支持体の幅方向末端のみが浮くことが全く検討されていない。そのため、特開２０１７−３２７５６号公報及び特開２０１０−１３９８２４号公報に記載の技術では、上記のような、製造される光学フィルムにて幅方向での光学特性のバラツキが生じてしまうものと考えられる。【０００８】
そこで、本発明の一実施形態が解決しようとする課題は、上記事情に鑑みてなされたものであり、ロールトゥロール方式での連続プロセスを用い、活性エネルギー線の照射にて塗膜を硬化する工程を含む光学フィルムの製造方法であって、幅方向における光学特性のバラツキが低減された光学フィルムの製造方法を提供することにある。
【課題を解決するための手段】
【０００９】
上記課題を解決するための手段は、以下の実施形態を含む。
＜１＞  連続搬送される、幅方向の両端に沿ってナーリング部を有する連続フィルム支持体のナーリング部を有する面に、活性エネルギー線硬化樹脂組成物を塗布及び乾燥して塗膜を形成する工程と、
塗膜が形成された連続フィルム支持体のナーリング部を有する面とは反対の面を、調温ロールに接触させて巻き掛け、温調ロール上の塗膜に対して活性エネルギー線を照射する工程と、
連続フィルム支持体のナーリング部を有する面を、温調ロールよりも連続フィルム支持体の搬送方向下流側に設けられたロール部材に接触させる工程と、
を有し、
温調ロール上の連続フィルム支持体の搬送速度をＵとし、温調ロールの表面温度における空気の粘度をμとし、温調ロールの半径をＲとし、ナーリング部の高さをｈｋとし、温調ロール上の連続フィルムに掛かる張力をＴとし、連続フィルム支持体と温調ロールとの離間点から連続フィルム支持体とロール部材との接触点までの距離をＬとしたとき、以下の関係式（１）を満たす、光学フィルムの製造方法。【００１０】
【数１】
2019188594.tif 000003
【００１１】
関係式（１）中、Ｕの単位はｍ／ｍｉｎであり、μの単位はＰａ・ｓｅｃであり、ｈｋの単位はｍであり、Ｒの単位はｍであり、Ｔの単位はＮ／ｍである。【００１２】
＜２＞  温調ロール上の連続フィルム支持体の搬送速度Ｕが５ｍ／ｍｉｎ〜４０ｍ／ｍｉｎである、＜１＞に記載の光学フィルムの製造方法。
＜３＞  温調ロールの半径Ｒが０．２ｍ〜０．４ｍである、＜１＞又は＜２＞に記載の光学フィルムの製造方法。
＜４＞  温調ロールの表面温度が８０℃〜１６０℃である、＜１＞〜＜３＞のいずれか１に記載の光学フィルムの製造方法。【００１３】
＜５＞  連続フィルム支持体のナーリング部の高さｈｋが１μｍ〜２０μｍである、＜１＞〜＜４＞のいずれか１に記載の光学フィルムの製造方法。
＜６＞  温調ロール上の連続フィルムに掛かる張力Ｔが１００Ｎ／ｍ〜６００Ｎ／ｍである、＜１＞〜＜５＞のいずれか１に記載の光学フィルムの製造方法。【００１４】
＜７＞  連続フィルム支持体のナーリング部が形成されていない箇所の厚みが２０μｍ〜１００μｍである、＜１＞〜＜６＞のいずれか１に記載の光学フィルムの製造方法。
＜８＞  連続フィルム支持体の幅長が５０ｍｍ〜２０００ｍｍである、＜１＞〜＜７＞のいずれか１に記載の光学フィルムの製造方法。
＜９＞  ロール部材の半径が２０ｍｍ〜７０ｍｍである、＜１＞〜＜８＞のいずれか１に記載の光学フィルムの製造方法。
【発明の効果】
【００１５】
本発明の一実施形態によれば、ロールトゥロール方式での連続プロセスを用い、活性エネルギー線の照射にて塗膜を硬化する工程を含む光学フィルムの製造方法において、幅方向における光学特性のバラツキが低減された光学フィルムの製造方法が提供される。
【図面の簡単な説明】
【００１６】
【図１】一実施形態の光学フィルムの製造方法の各工程を示す概略図である。
【図２Ａ】一実施形態の光学フィルムの製造方法に用いる連続フィルム支持体の上面図である。
【図２Ｂ】一実施形態の光学フィルムの製造方法に用いる連続フィルム支持体におけるナーリング部の拡大断面図である。
【発明を実施するための形態】
【００１７】
以下、光学フィルムの製造方法の実施形態について説明する。但し、本発明は、以下の実施形態に何ら限定されるものではなく、本発明の目的の範囲内において、適宜変更を加えて実施することができる。
【００１８】
本開示において「〜」を用いて示された数値範囲は、「〜」の前後に記載される数値をそれぞれ最小値及び最大値として含む範囲を意味する。
本開示に段階的に記載されている数値範囲において、ある数値範囲で記載された上限値又は下限値は、他の段階的な記載の数値範囲の上限値又は下限値に置き換えてもよい。また、本開示に記載されている数値範囲において、ある数値範囲で記載された上限値又は下限値は、実施例に示されている値に置き換えてもよい。
本開示にて示す各図面における各要素は必ずしも正確な縮尺ではなく、本開示の原理を明確に示すことに主眼が置かれており、強調がなされている箇所もある。
また、各図面において、同一機能を有する構成要素には同一符号を付し、重複する説明は省略する。
本開示において、「幅方向」とは、長尺の連続フィルム支持体及び光学フィルムの長手方向と直交する方向を指す。
本開示において、２以上の好ましい態様の組み合わせは、より好ましい態様である。
【００１９】
≪光学フィルムの製造方法≫
本発明者らは、ロールトゥロール方式での連続プロセスを用い、活性エネルギー線の照射にて塗膜を硬化する工程を含む光学フィルムの製造方法について検討を行ったところ、以下の方法にて、幅方向における光学特性のバラツキが低減されることを見出した。
即ち、一実施形態の光学フィルムの製造方法は、連続搬送される、幅方向の両端に沿ってナーリング部を有する連続フィルム支持体のナーリング部を有する面に、活性エネルギー線硬化樹脂組成物を塗布及び乾燥して塗膜を形成する工程（以降、「塗膜形成工程」ともいう）と、塗膜が形成された連続フィルム支持体のナーリング部を有する面とは反対の面を、調温ロールに接触させて巻き掛け、温調ロール上の塗膜に対して活性エネルギー線を照射する工程（以降、「活性エネルギー線照射工程」ともいう）と、連続フィルム支持体のナーリング部を有する面を、温調ロールよりも連続フィルム支持体の搬送方向下流側に設けられたロール部材に接触させる工程（以降、「ナーリング部接触工程」ともいう）と、を有し、温調ロール上の連続フィルム支持体の搬送速度をＵとし、温調ロールの表面温度における空気の粘度をμとし、温調ロールの半径をＲとし、ナーリング部の高さをｈｋとし、温調ロール上の連続フィルムに掛かる張力をＴとし、連続フィルム支持体と温調ロールとの離間点から連続フィルム支持体とロール部材との接触点までの距離をＬとしたとき、以下の関係式（１）を満たす、光学フィルムの製造方法である。
【００２０】
【数２】
2019188594.tif 000004
【００２１】
関係式（１）中、Ｕの単位はｍ／ｍｉｎであり、μの単位はＰａ・ｓｅｃであり、ｈｋの単位はｍであり、Ｒの単位はｍであり、Ｔの単位はＮ／ｍである。
【００２２】
上記の光学フィルムの製造方法では、ナーリング部を有する連続フィルム支持体を用いている。そして、その連続フィルム支持体を、ナーリング部を有する面とは反対の面を温調ロールに接触させて巻き掛け、その領域にて、温調ロール上の塗膜に対して活性エネルギー線を照射する。この方法を採用することにより、活性エネルギー線照射工程にて、温調ロール上の連続フィルム支持体において、幅方向末端のみが浮くことがない。そのため、この浮きに起因する、活性エネルギー線の照射量に幅方向の中央部と末端とで差が出てしまうことを抑制しうる。
また、上記の光学フィルムの製造方法では、ナーリング部接触工程にて、連続フィルム支持体は、ナーリング部を有する面を、温調ロールよりも連続フィルム支持体の搬送方向下流側に設けられたロール部材に接触させる。ナーリング部接触工程にて、ロール部材に対しナーリング部が接触することで、連続フィルム支持体の幅方向に搬送位置がずれてしまうことを抑制する。
ここで、関係式（１）を満たすことで、ナーリング部接触工程よりも連続フィルム支持体の搬送方向上流側にて行われる、活性エネルギー線照射工程においても、連続フィルム支持体の幅方向に搬送位置がずれてしまうことを抑制しうる。
【００２３】
上記関係式（１）の詳細について説明する。
関係式（１）中、ｈａは、活性エネルギー線照射工程において、連続フィルム支持体が温調ロールに巻き掛かる際に、連続フィルム支持体と温調ロールとの間に空気を巻きこむために生じる、連続フィルム支持体と温調ロールとの間の空気層（所謂、エアフィルム）の厚みに該当する。
このエアフィルムの厚みｈａが大きいほど、温調ロール上での連続フィルム支持体の搬送位置ずれは起き易くなることを意味する。
一方で、ｈｋは、連続フィルム支持体のナーリング部の高さを示す。ナーリング部の高さｈｋがエアフィルムの厚みｈａに対して小さくなってしまうと、ナーリング部接触工程におけるナーリング部とロール部材との接触による、搬送位置ずれの抑制効果が出にくくなる。つまり、ナーリング部の高さｈｋがエアフィルムの厚みｈａに対して小さくなってしまうと、ロール部材に対するナーリング部のグリップ力が機能しにくく、搬送位置ずれを十分に抑制することができなくなる。
そこで、本発明者らは、「エアフィルムの厚みｈａをナーリング部の高さｈｋで除した値（即ち、ｈａ／ｈｋの値）」に着目し、この値と搬送位置ずれの発生し易さとに相関があると考えて、調査検討を行った。その結果、「ｈａ／ｈｋの値」と「搬送位置のずれ量」の関係性を調査した際、「ｈａ／ｈｋの値」に対し、係数「２．３８」と乗数「０．９」を適用した場合に、連続フィルム支持体と温調ロールとの離間点から連続フィルム支持体とロール部材との接触点までの距離Ｌとの間で相関関係が得られたため、関係式（１）を見出すに至った。
上記関係式（１）を満たすと、活性エネルギー線照射工程において、連続フィルム支持体の幅方向に搬送位置がずれてしまうことを抑制しうる。
【００２４】
ここで、関係式（１）中の「Ｕ」、「μ」、及び「Ｔ」について説明する。
関係式（１）中の「Ｕ（単位：ｍ／ｍｉｎ）」は、温調ロール上の連続フィルム支持体（即ち、温調ロールとの接触点から温調ロールとの離間点までの連続フィルム支持体）の搬送速度を指す。
関係式（１）中の「μ（単位：Ｐａ・ｓｅｃ）」は、温調ロールの表面温度における空気の粘度を指す。本開示における空気の粘度は、「流体の力学（コロナ社出版、２００２年刊）」に記載の文献値又は文献値に基づき計算にて算出した値である。
関係式（１）中の「Ｔ（単位：Ｎ／ｍ）」は、温調ロール上の連続フィルム（即ち、温調ロールとの接触点から温調ロールとの離間点までの連続フィルム支持体）に対して長手方向（即ち搬送方向）に掛かる張力、即ち、テンションを指す。
【００２５】
以上の結果、一実施形態の光学フィルムの製造方法によれば、幅方向における光学特性のバラツキが低減された光学フィルムを製造しうる。
【００２６】
以下、一実施形態の光学フィルムの製造方法における、塗膜形成工程、活性エネルギー線照射工程、及びナーリング部接触工程の詳細について説明する。
ここで、塗膜形成工程及び活性エネルギー線照射工程を経ることで、連続フィルム支持体上には硬化膜が形成される。形成される硬化膜は、光学フィルムにおける光学機能層（例えば、光学異方性層、反射防止層、防眩層等）となる。
【００２７】
［塗膜形成工程］
塗膜形成工程では、連続搬送される、幅方向の両端に沿ってナーリング部を有する連続フィルム支持体のナーリング部を有する面に、活性エネルギー線硬化樹脂組成物を塗布及び乾燥して塗膜を形成する。
【００２８】
塗膜形成工程の一例について、図１を参照して説明する。
図１に示すように、巻回された連続フィルム支持体１０は、その先端が送り出されると、まず、ナーリング部を有する面とは反対の面に、塗布手段１により活性エネルギー線硬化樹脂組成物の塗布が行われ、その後、乾燥手段２による乾燥領域にて乾燥される。こうして、連続フィルム支持体上には、活性エネルギー線硬化樹脂組成物を塗布及び乾燥して得られる塗膜が形成される。
後述する活性エネルギー線照射工程にて、連続フィルム支持体は、温調ロールに対しナーリング部とは反対の面を接触させる。そのため、本塗膜形成工程においては、活性エネルギー線硬化樹脂組成物が塗布される面は、連続フィルム支持体のナーリング部を有する面となる。
【００２９】
−連続フィルム支持体−
光学フィルムの製造に用いる連続フィルム支持体には、公知のポリマーフィルムを用いることができる。
連続フィルム支持体として用いられるポリマーフィルムの材料の例には、セルロースアシレート（例えば、セルローストリアセテート（トリアセチルセルロース、屈折率１．４８）、セルロースジアセテート、セルロースアセテートブチレート、セルロースアセテートプロピオネート）、ポリエチレン、ポリプロピレン等のポリオレフィン、ポリエチレンテレフタレート、ポリエチレンナフタレート等のポリエステル、ポリエーテルスルホン、ポリメチルメタクリレート等のアクリル樹脂、ポリウレタン、ポリカーボネート、ポリスルホン、ポリエーテル、ポリメチルペンテン、ポリエーテルケトン、ポリ（メタ）アクリルニトリル、脂環式構造を有するポリマー（例えば、ノルボルネン系樹脂（商品名「アートン（登録商標）」、ＪＳＲ社）、非晶質ポリオレフィン（例えば、商品名「ゼオネックス（登録商標）」、日本ゼオン社））などが挙げられる。
このうち、光学異方性の低さ等の点から、トリアセチルセルロース、ポリエチレンテレフタレート（ＰＥＴ）、及び脂環式構造を有するポリマーが好ましく、特にトリアセチルセルロースが好ましい。
【００３０】
連続フィルム支持体のナーリング部が形成されていない箇所の厚みとしては、製造適性、用途等に応じて決定されればよく、例えば、３μｍ〜２５０μｍの範囲が好ましい。温調ロールへの巻き掛けに対する適用性が高い点等から、連続フィルム支持体の厚みは２０μｍ以上がより好ましい。
特に、連続フィルム支持体の厚みが薄い際には、搬送位置のずれが発生し易くなる傾向があるが、関係式（１）を満たすことで、２０μｍ〜１００μｍの範囲の薄い連続フィルム支持体が好ましく用いることができる。
なお、材料コストの点から、連続フィルム支持体の厚みは８０μｍ以下が好ましい。
上記のことから、連続フィルム支持体の厚みとしては、２０μｍ〜８０μｍが好ましく、２０μｍ〜６０μｍがより好ましい。
【００３１】
連続フィルム支持体の幅長としては、製造適性、用途等に応じて決定されればよく、例えば、５０ｍｍ〜２０００ｍｍの範囲が好ましい。幅長の大きいものほど搬送位置のずれの影響が大きいが、関係式（１）を満たすことで、８００ｍｍ〜１５００ｍｍの幅長の連続フィルム支持体を好ましく用いることができる。
【００３２】
連続フィルム支持体は、図２Ａに示すような、幅方向の両端に沿ってナーリング部を有する。
ここで、「ナーリング部」とは、連続フィルム支持体において、図２Ｂに示すような微小な突起が設けられている部位（図２Ａにおける１２）を意味する。
【００３３】
ナーリング部の高さ（即ち、関係式（１）におけるｈｋ）は、連続フィルム支持体の搬送位置のずれ防止の点から、１μｍ〜２０μｍが好ましく、２μｍ〜１０μｍがより好ましく、４μｍ〜１０μｍが更に好ましい。
ナーリング部の高さは、連続フィルム支持体が有するナーリング部において、連続フィルム支持体の長手方向の先端から５０００ｍｍの２か所（即ち、幅方向の両端部のそれぞれ１か所ずつ）、及び、連続フィルム支持体の長手方向の末端から５０００ｍｍの２か所（即ち、幅方向の両端部のそれぞれ１か所ずつ）の計４か所の最大高さの平均値を指す。
具体的な測定方法は、以下の通りである。
まず、連続フィルム支持体の長手方向の先端から５０００ｍｍの位置において、連続フィルム支持体の幅方向の両端部から１００ｍｍ内側から外側に向かって連続的に連続フィルム支持体の厚みを測定する。この測定により、ナーリング部が形成されていない箇所から、ナーリング部が形成されており厚みが大きくなっている領域まで、連続フィルム支持体の厚みを測定することができる。そして、ナーリング部が形成されており厚みが大きくなっている領域において測定された最も大きな値、つまり最も厚みの大きい箇所の厚みから、ナーリング部が形成されていない箇所の厚みの平均値を引いた値を、最大高さとする。これが、連続フィルム支持体が有するナーリング部の、連続フィルム支持体の長手方向の先端から５０００ｍｍの２か所（即ち、幅方向の両端部のそれぞれ１か所ずつ）における最大高さになる。
続いて、連続フィルム支持体の長手方向の末端から５０００ｍｍの位置においても、上記と同様の測定を行い、最大高さを求める。これが、連続フィルム支持体が有するナーリング部の、連続フィルム支持体の長手方向の末端から５０００ｍｍの２か所（即ち、幅方向の両端部のそれぞれ１か所ずつ）の最大高さとなる。
ここで、測定には、接触式厚み測定器（（株）フジワーク、Ｓ−２２７０）を用いる。なお、接触式厚み測定器には、連続フィルム支持体の長手方向の先端又は末端から５０００ｍｍの位置を含む幅５ｍｍの短冊を適用し、測定を行う。
【００３４】
ここで、ナーリング部の幅の和（図２Ａ中のｗ１＋ｗ２）の割合は、搬送位置のずれ防止の機能発現の点、製品としての有効幅を確保し、歩留りを向上させる点から、連続フィルム支持体の全幅に対して、０．５％〜５．０％の範囲が好ましく、０．７％〜４．０％の範囲がより好ましい。
【００３５】
連続フィルム支持体の幅方向の端部からナーリング部までの距離が０ｍｍ〜１５ｍｍであることが好ましい。
ここで、連続フィルム支持体の幅方向の端部からナーリング部までの距離とは、連続フィルム支持体の幅方向の端部からナーリング部の幅方向の外端までの距離（図２Ａにおける距離ｄに相当）を指す。即ち、ナーリング部は、図２Ａに示すように、連続フィルム支持体の幅方向の各端部からの距離ｄが０ｍｍ〜１５ｍｍである位置に形成されることが好ましい。連続フィルム支持体の幅方向の端部からナーリング部までの距離ｄは、ナーリング部が形成し易い点、製品としての有効幅を確保し、歩留りを向上させる点から、一般的には、０ｍｍ〜２０ｍｍであればよく、０ｍｍ〜１５ｍｍが好ましく、２ｍｍ〜１５ｍｍがより好ましい。
【００３６】
ナーリング部における突起は、ナーリング部の形成の際に、連続フィルム支持体に対して押し当てられるナーリングロールが有する凸部の形状に応じて形成されるものである。凸部の形状としては、角錐台、円錐台等がある。
例えば、ナーリングロールが有する凸部の形状が、四角錐台（即ち、四角錐を底面と平行な平面で切り、頂点を有する角錐部分を取り除いた形状）であれば、連続フィルム支持体にも四角形の形状に沿って凸部（ナーリング）が形成される。
この連続フィルム支持体に形成される凸部は、ナーリングロールが有する凸部の形状の縁部のみが突出している形状であってもよい。
【００３７】
この連続フィルム支持体に形成される凸部（ナーリング）の数は、ロール部材に対するグリップ力の発現の点、及び、ナーリング部が形成された領域の連続フィルム支持体の強度確保の点から、連続フィルム支持体におけるナーリング部を上面視したとき、１ｃｍ２当たり１０個〜２００個であることが好ましく、１ｃｍ２当たり８０個〜１５０個であることがより好ましい。
なお、この凸部の観察及び数の求め方は、以下の方法で行うことができる。
即ち、凸部は連続して配列してナーリング部を形成しているため、この繰返し最小単位の数を凸部の数（「凸部密度」ともいう）とする。
凸部の数（凸部密度）は、連続フィルム支持体が有するナーリング部において、長手方向の先端の２か所（即ち、幅方向の両端部のそれぞれ１か所ずつ）及び末端の２か所（即ち、幅方向の両端部のそれぞれ１か所ずつ）の計４か所につき５ｍｍ四方を５倍拡大鏡にて観察して数え、各測定箇所の平均値を４倍した値とする。なお、得られた値は小数第一位を四捨五入し、これを凸部の数（凸部密度）とする。
なお、測定箇所は、連続フィルム支持体の長手方向の先端から５０００ｍｍで、幅方向におけるナーリング部の両外端の各々を含む５ｍｍ四方の２か所、及び、連続フィルム支持体の長手方向の末端から５０００ｍｍで、幅方向におけるナーリング部の両外端の各々を含む５ｍｍ四方の２か所とする。
なお、ナーリング部の幅が５ｍｍ未満である場合、凸部の数（凸部密度）は、ナーリング部の両外端を各々含む最大長四方を５倍拡大鏡にて観察して数え、これを１ｃｍ２当たりの数に換算すればよい。例えば、ナーリング部の幅が３ｍｍであれば、４か所につき３ｍｍ四方を５倍拡大鏡にて観察して凸部の数（凸部密度）を数え、各測定箇所の平均値を１００／９倍すればよい。なお、得られた値は小数第一位を四捨五入し、これを凸部の数（凸部密度）とする。
【００３８】
ナーリング部は、図２Ａに示すように、連続フィルム支持体の両端に沿って、連続フィルム支持体の長手方向の先端から末端まで１本の帯にて形成されていてもよいが、ナーリング部の幅の和が上述の範囲を外れなければ、複数の帯にて形成されていてもよい。
【００３９】
ナーリング部の形成方法は、特に制限はなく、公知のナーリング装置を用いることができる。
ナーリング装置としては、具体的には、特開２０１４−２１８０１６号公報等に記載の装置を用いることができる。
【００４０】
−塗布−
塗布には、公知の塗布手段が適用される。
塗布手段として、具体的には、カーテンコーティング法、ディップコーティング法、スピンコーティング法、印刷コーティング法、スプレーコーティング法、スロットコーティング法、ロールコーティング法、スライドコーティング法、ブレードコーティング法、グラビアコーティング法、ワイヤーバー法等を利用した塗布装置が挙げられる。
【００４１】
−乾燥−
乾燥には、公知の乾燥手段が適用される。
乾燥手段として、具体的には、オーブン、温風機、赤外線（ＩＲ）ヒーター等が挙げられる。
温風機による乾燥においては、連続フィルム支持体の塗布液が塗布された面とは反対の面から温風を当てる構成でもよく、塗布された塗布液の表面が温風にて流動しないよう、拡散板を設置した構成としてもよい。
乾燥条件は、用いた塗布液の種類、塗布量、搬送速度等に応じて決定されればよく、例えば、３０℃〜１４０℃の範囲で、１０秒〜１０分間行うことが好ましい。
【００４２】
以上の塗膜形成工程を経て、活性エネルギー線により硬化する、未硬化の塗膜が形成される。
塗膜形成工程を経て得られる、塗膜の厚みは、光学フィルムの用途に応じて決定されればよい。塗膜が後述する液晶層用塗膜であれば、活性エネルギー線照射工程に供される、乾燥後の塗膜の膜厚（所謂、ドライ膜厚）で、０．５μｍ〜１０μｍであることが好ましく、１μｍ〜５μｍであることがより好ましい。
また、塗膜形成工程において、後述する液晶層用塗膜を形成する場合、塗布直後の膜厚（所謂、ウエット膜厚）としては、３μｍ〜３０μｍであることが好ましく、５μｍ〜１５μｍであることがより好ましい。
【００４３】
［活性エネルギー線照射工程］
活性エネルギー線照射工程では、塗膜が形成された連続フィルム支持体のナーリング部を有する面とは反対の面を、調温ロールに接触させて巻き掛け、温調ロール上の塗膜に対して活性エネルギー線を照射する。
【００４４】
活性エネルギー線照射工程の一例について、図１を参照して説明する。
図１に示すように、塗膜が形成された連続フィルム支持体１０は、温調ロール３４に巻き掛けられており、この領域にて、温調ロール３４上の塗膜に露光光源３２から活性エネルギー線が照射される。
この時、温調ロール３４には、連続フィルム支持体１０のナーリング部とは反対の面が接触している。そのため、連続フィルム支持体１０の幅方向端部が温調ロール３４に対しナーリング部にて持ち上げられ、浮いてしまうことがない。
ここで、図１中、Ｐは連続フィルム支持体１０と温調ロール３４との接触点を示し、Ｑは連続フィルム支持体１０と温調ロール３４との離間点を示す。即ち、連続フィルム支持体１０は、接触点Ｐから離間点Ｑまで温調ロール３４に接していることとなる。
【００４５】
−活性エネルギー線−
活性エネルギー線照射工程にて用いられる活性エネルギー線としては、照射する塗膜中に活性種を発生させうるエネルギーを付与することができるものであれば、特に制限はない。活性エネルギー線としては、具体的には、例えば、α線、γ線、Ｘ線、紫外線、赤外線、可視光線、電子線等が挙げられる。これらのうち、硬化感度及び装置の入手容易性の観点から、活性エネルギー線照射工程にて用いられる活性エネルギー線としては、紫外線又は電子線が好ましく、紫外線がより好ましい。
【００４６】
−露光光源−
活性エネルギー線照射工程にて、活性エネルギー線を照射するために用いる露光光源としては、上述の活性エネルギー線を照射する光源が挙げられる。硬化感度及び装置の入手容易性の観点から、露光光源としては、紫外線を照射する光源が好ましい。
紫外線を照射する光源としては、例えば、タングステンランプ、ハロゲンランプ、キセノンランプ、キセノンフラッシュランプ、水銀ランプ、水銀キセノンランプ、カーボンアークランプ等のランプ、各種のレーザー（例、半導体レーザー、ヘリウムネオンレーザー、アルゴンイオンレーザー、ヘリウムカドミウムレーザー、ＹＡＧ（Yttrium Aluminum Garnet）レーザー）、発光ダイオード、陰極線管等を挙げることができる。
紫外線を照射する光源から発せられる紫外線のピーク波長は、２００ｎｍ〜４００ｎｍが好ましい。
【００４７】
−温調ロール
活性エネルギー線照射工程にて用いられる温調ロールは、特に制限無く、公知のものを用いることができる。
温調ロールとしては、例えば、表面が、ハードクロムメッキされたものを好ましく用いることができる。
メッキの厚みは、導電性と強度とを確保する観点から４０μｍ〜６０μｍが好ましい。
また、温調ロールの表面粗さは、連続フィルム支持体と温調ロールとの摩擦力のバラツキを低減させる点から、表面粗さＲａにて０．１μｍ以下が好ましい。
【００４８】
温調ロールの表面温度は、塗膜の組成、塗膜の硬化性能、連続フィルム支持体の耐熱性等に応じて決定されればよく、６０℃〜２５０℃が好ましく、８０℃〜１６０℃がより好ましく、８０℃〜１４０℃が更に好ましい。
温調ロールの表面温度を上記の温度にすることで、塗膜の硬化速度を上げることができ、巻き掛けられる連続フィルム支持体の温度制御を行うこともできる。また、温調ロールの表面温度により、関係式（１）における空気の粘度が変化する。
温調ロールの表面温度は、以下のようにして測定される。
即ち、温調ロールの表面の、温調ロールの幅方向の任意の５点について、放射温度計（例えば、キーエンス社のＦＴ−Ｈ３０）にて表面温度を測定する。測定値の平均値を温調ロールの表面温度とする。
【００４９】
温調ロールは、表面温度を検知し、その温度に基づいて温度制御手段によって温調ロールの表面温度が維持されることが好ましい。
温調ロールの温度制御手段には、加熱手段及び冷却手段がある。加熱手段としては、誘導加熱、水加熱、油加熱等が用いられ、冷却手段としては、冷却水による冷却が用いられる。
【００５０】
温調ロールの半径（即ち、関係式（１）中のＲ）としては、連続フィルム支持体が巻き掛け易い点、活性エネルギー線の照射が容易な点、及び、温調ロールの製造コストの点から、０．１ｍ〜０．５ｍが好ましく、０．２ｍ〜０．４ｍがより好ましい。
【００５１】
活性エネルギー線照射工程では、活性エネルギー線の照射を張架した状態の連続フィルム支持体に対して行うため、温調ロールが巻き掛けられた連続フィルム支持体に対して長手方向（即ち搬送方向）に張力（テンションともいう）が掛けられている。
温調ロール上の連続フィルム支持体に掛ける張力（即ち、関係式（１）におけるＴ）としては、１００Ｎ／ｍ〜７００Ｎ／ｍが好ましく、１００Ｎ／ｍ〜６５０Ｎ／ｍがより好ましく、３００Ｎ／ｍ〜６００Ｎ／ｍが更に好ましく、４００Ｎ／ｍ〜６００Ｎ／ｍが特に好ましい。
温調ロール上の連続フィルム支持体の長手方向に掛ける張力（即ちテンション）は、直接測定することができないため、以下のようにして測定される値を採用する。
即ち、温調ロールに対し、連続フィルム支持体の搬送方向下流側（例えば、連続フィルム支持体と温調ロールとの離間点から５０００ｍｍ離れた位置）に設けられたテンションセンサにより、温調ロール上での連続フィルム支持体の長手方向に掛ける張力を測定する。ここで、テンションセンサとしては、例えば、ロードセルを内蔵するテンションセンサが好適であり、具体的には、ニレコ社のＭＢテンションセンサが挙げられる。
【００５２】
温調ロール上での連続フィルム支持体の搬送速度（即ち、関係式（１）におけるＵ）は、生産性の確保の点、及び、活性エネルギー線の照射の正確性を高める点から、５ｍ／ｍｉｎ〜４０ｍ／ｍｉｎ以下であることが好ましく、１０ｍ／ｍｉｎ〜３０ｍ／ｍｉｎ以下であることがより好ましく、１５ｍ／ｍｉｎ〜２５ｍ／ｍｉｎ以下であることが更に好ましい。
なお、温調ロール上での連続フィルム支持体の搬送速度は、温調ロールの回転速度（所謂、周速度）と一致するため、温調ロールの回転速度の値を採用すればよい。
【００５３】
また、温調ロールに対する連続フィルム支持体のラップ角は、６０°以上が好ましく、９０°以上がより好ましい。
ラップ角の上限としては、例えば、１８０°である。
なお、ラップ角とは、連続フィルム支持体が温調ロールに接触する際の連続フィルム支持体の搬送方向と、温調ロールから連続フィルム支持体が離間する際の連続フィルム支持体の搬送方向と、からなる角度をいう。
【００５４】
以上の活性エネルギー線照射工程を経て、塗膜が硬化され、連続フィルム支持体上に硬化膜（即ち、光学機能層）が形成される。
【００５５】
［ナーリング部接触工程］
ナーリング部接触工程では、連続フィルム支持体のナーリング部を有する面を、温調ロールよりも連続フィルム支持体の搬送方向下流側に設けられたロール部材に接触させる。
【００５６】
ナーリング部接触工程の一例について、図１を参照して説明する。
図１に示すように、塗膜が形成された連続フィルム支持体１０は、温調ロール３４から離間した後、ロール部材４に巻き掛けられる。
この時、ロール部材４には、連続フィルム支持体１０のナーリング部が接触しており、ナーリング部によるロール部材４へのグリップ性能が発現し、連続フィルム支持体１０の搬送位置のずれを抑制する。
ここで、図１中、Ｓは連続フィルム支持体１０とロール部材４との接触点を示す。即ち、連続フィルム支持体と温調ロールとの離間点から連続フィルム支持体とロール部材との接触点までの距離Ｌは、図１中の離間点Ｑから接触点Ｓまで距離をいう。
【００５７】
−ロール部材−
ロール部材は、関係式（１）を満たす位置に設けられていればよい。
つまり、連続フィルム支持体と温調ロールとの離間点から連続フィルム支持体とロール部材との接触点までの距離Ｌが、関係式（１）における２．３８×（ｈａ／ｈｋ）０．９未満になるように設けられていればよい。
上記のような位置にロール部材が設けられることで、既述の活性エネルギー線照射工程において、連続フィルム支持体の幅方向に搬送位置がずれてしまうことを抑制しうる。
【００５８】
ロール部材は、特に制限無く、公知の搬送ロールを用いることができる。
ロール部材の材質としては、特に制限はなく、表面にメッキが施されてものであってもよい。
ロール部材としては、例えば、ナーリング部による搬送位置のずれの抑制のため、表面粗さ、例えば、最大高さＲｚにて０．４μｍ〜１．６μｍが好ましい。
【００５９】
ロール部材の半径としては、連続フィルム支持体が巻き掛け易い点、ナーリング部によるグリップ力の発現等の点から、１０ｍｍ〜１００ｍｍが好ましく、２０ｍｍ〜７０ｍｍがより好ましい。
【００６０】
ロール部材に対する連続フィルム支持体のラップ角は、連続フィルム支持体の幅方向の搬送位置のずれを抑制し易い点から、６０°以上が好ましく、９０°以上がより好ましい。
ラップ角の上限としては、例えば、１８０°である。
【００６１】
以上のナーリング部接触工程後、硬化膜（即ち、光学機能層）が形成された連続フィルム支持体は、例えば、図１に示すように、ロール状に巻き取られる。
【００６２】
一実施形態の光学フィルムの製造方法により形成される光学機能層としては、位相差フィルムにおける光学異方性層、反射防止フィルムにおける反射防止層、防眩フィルムにおける防眩層等が挙げられる。
つまり、一実施形態の光学フィルムの製造方法によれば、光学異方性層を有する位相差フィルム、反射防止層を有する反射防止フィルム、防眩層を有する防眩フィルム等が挙げられる。
【００６３】
［位相差フィルムの製造方法］
以下、一実施形態の光学フィルムの製造方法の一例として、位相差フィルムの製造方法について説明する。
位相差フィルムは、連続フィルム支持体上に、液晶層の液晶化合物を一定方向に並べるため配向規制力を備える配向層と、配向し且つ固定化された液晶化合物を含む光学異方性層（以降、液晶層ともいう）と、がこの順に設けられたものである。
【００６４】
（配向層とその形成方法）
位相差フィルムにおける配向層は、液晶層の液晶化合物を一定方向に並べるため配向規制力が付与されているものであれば、特に制限はない。
位相差フィルムにおける配向層は、例えば、ラビング方式で液晶化合物に対する配向規制力を付与された配向層、具体的には、ラビング処理が施された有機化合物（好ましくはポリマー）の層を挙げることができる。
ここで、ラビング方式とは、配向層形成用材料を含む塗膜（以降、配向層用塗膜ともいう）の表面をラビング布にて一定方向に擦ることで、塗膜に液晶化合物に対する配向規制力を与える方式である。また、配向層用塗膜の表面をラビング布にて一定方向に擦る処理をラビング処理という。
【００６５】
−配向層形成用材料−
配向層の形成に用いられる配向層形成用材料としては、以下に示す有機化合物と有機化合物を溶解する溶剤とを含むことが好ましい
有機化合物としては、例えば、ポリメチルメタクリレート、アクリル酸／メタクリル酸共重合体、スチレン／マレインイミド共重合体、ポリビニルアルコール、ポリ（Ｎ−メチロールアクリルアミド）、スチレン／ビニルトルエン共重合体、クロロスルホン化ポリエチレン、ニトロセルロース、ポリ塩化ビニル、塩素化ポリオレフィン、ポリエステル、ポリイミド、酢酸ビニル／塩化ビニル共重合体、エチレン／酢酸ビニル共重合体、カルボキシメチルセルロース、ポリエチレン、ポリプロピレン、及びポリカーボネート等のポリマー、並びに、シランカップリング剤等の化合物を挙げることができる。
好ましいポリマーの例としては、ポリイミド、ポリスチレン、スチレン誘導体のポリマー、ポリビルアルコール、及びアルキル基（好ましくは炭素数６以上のアルキル基）を有するアルキル変性ポリビニルアルコールが挙げられる。
配向層形成用材料に用いるポリマーとしては、特に、アルキル変性ポリビルアルコールが好ましく、炭素原子数６〜１４のアルキル基が、−Ｓ−、−（ＣＨ３）Ｃ（ＣＮ）−、又は−（Ｃ２Ｈ５）Ｎ−ＣＳ−Ｓ−を介してポリビニルアルコールの末端又は側鎖に結合しているアルキル変性ポリビルアルコールが好ましい。
【００６６】
配向層用塗膜は、既述の塗膜形成工程における塗布方法及び乾燥方法と同じ方法を用いることができ、好ましい態様も同様である。
配向層用塗膜の膜厚は、０．１μｍ〜５μｍが好ましく、０．２μｍ〜１μｍがより好ましい。
【００６７】
−配向規制力の付与−
ラビング方式の場合には、連続フィルム支持体に形成された配向層用塗膜の表面をラビング布にて一定方向に擦ればよい。
ラビング処理としては、特に制限はなく、公知の方法が適用可能である。具体的には、ラビング処理として、配向層用塗膜の表面を、紙、ガーゼ、フェルト、ゴム、ナイロン、ポリエステル繊維等のラビング布にて一定方向に擦る方法が挙げられる。一般的には、均一性のある長さ及び太さの繊維が平均的に植毛されたラビング布を用いて、数回程度、配向層用塗膜の表面を擦る、といったラビング処理が行われる。
以上のようにして、液晶化合物に対する配向規制力を備えた配向層が形成される。
【００６８】
（液晶層とその形成方法）
以上のようにして形成された配向層上には、液晶層形成用材料の塗膜（以降、液晶層用塗膜ともいう）が形成される。その後、液晶層用塗膜中の液晶化合物の配向と固定とがなされ、液晶層（即ち、光学異方性層）が得られる。
一実施形態の光学フィルムの製造方法が、位相差フィルムの製造方法であった場合、液晶層用塗膜の形成が、既述の塗膜形成工程に該当し、液晶層用塗膜の形成に用いる液晶層形成用材料が、活性エネルギー線硬化性樹脂組成物に該当する。
【００６９】
−液晶層形成用材料−
液晶層形成用材料は、棒状液晶化合物又は円盤状液晶化合物を含有し、電子エネルギー線により硬化する材料である。液晶層形成用材料は、棒状液晶化合物又は円盤状液晶化合物の他、必要に応じて、重合性化合物、架橋性化合物、キラル剤、配向制御剤、重合開始剤、配向助剤等の公知のその他の成分を含有していてもよい。
【００７０】
・棒状液晶化合物
棒状液晶化合物としては、アゾメチン類、アゾキシ類、シアノビフェニル類、シアノフェニルエステル類、安息香酸エステル類、シクロヘキサンカルボン酸フェニルエステル類、シアノフェニルシクロヘキサン類、シアノ置換フェニルピリミジン類、アルコキシ置換フェニルピリミジン類、フェニルジオキサン類、トラン類及びアルケニルシクロヘキシルベンゾニトリル類が好ましく用いられる。
以上のような低分子液晶性分子だけではなく、高分子液晶性分子も用いることができる。
【００７１】
棒状液晶化合物は、重合によって配向を固定することがより好ましく、そのため、重合性基を有する棒状液晶化合物を用いることが好ましい。
重合性を有する棒状液晶化合物としては、Ｍａｋｒｏｍｏｌ．  Ｃｈｅｍ．，  １９０巻、２２５５頁（１９８９年）、Ａｄｖａｎｃｅｄ  Ｍａｔｅｒｉａｌｓ  ５巻、１０７頁（１９９３年）、米国特許４６８３３２７号公報、同５６２２６４８号公報、同５７７０１０７号公報、国際公開第９５／２２５８６号、同第９５／２４４５５号、同第９７／００６００号、同第９８／２３５８０号、同第９８／５２９０５号、特開平１−２７２５５１号公報、同６−１６６１６号公報、同７−１１０４６９号公報、同１１−８００８１号公報、及び特開２００１−３２８９７３号公報などに記載の化合物が挙げられる。
更に、棒状液晶化合物としては、例えば、特表平１１−５１３０１９号公報、特開２００７−２７９６８８号公報等に記載のものも好ましく用いることができる。
【００７２】
・円盤状液晶化合物
円盤状液晶化合物としては、例えば、特開２００７−１０８７３２号公報、特開２０１０−２４４０３８号公報等に記載のものを好ましく用いることができる。
【００７３】
液晶層用塗膜は、既述の塗膜形成工程における塗布方法及び乾燥方法と同じ方法を用いることができ、好ましい態様も同様である。
【００７４】
−液晶化合物の配向−
液晶層用塗膜中の液晶化合物の配向を固定する前には、液晶層用塗膜中の液晶化合物の配向処理を行うことが好ましい。
配向処理は、室温等により乾燥させる、又は加熱することにより行うことができる。
配向処理で形成される液晶は、サーモトロピック性をもつ液晶化合物の場合、一般に温度又は圧力の変化により転移させることができる。また、リオトロピック性をもつ液晶化合物の場合には、溶媒量等の組成比によっても転移させることができる。
【００７５】
棒状液晶化合物がスメクチック相を発現する場合、ネマチック相を発現する温度領域の方が、棒状液晶化合物がスメクチック相を発現する温度領域よりも高いことが普通である。従って、棒状液晶化合物がネマチック相を発現する温度領域まで棒状液晶化合物を加熱し、次に、加熱温度を棒状液晶化合物がスメクチック相を発現する温度領域まで低下させることにより、棒状液晶化合物をネマチック相からスメクチック相に転移させることができる。このような方法でスメクチック相とすることで、液晶化合物が高秩序度で配向した液晶が得られる。
【００７６】
棒状液晶化合物がネマチック相を発現する温度領域では、棒状液晶化合物がモノドメインを形成するまで一定時間加熱する必要がある。加熱時間は、１０秒間〜５分間が好ましく、1０秒間〜３分間が更に好ましく、1０秒間〜２分間が最も好ましい。
棒状液晶化合物がスメクチック相を発現する温度領域では、棒状液晶化合物がスメクチック相を発現するまで一定時間加熱する必要がある。加熱時間は、１０秒間〜５分間が好ましく、１０秒間〜３分間が更に好ましく、１０秒間〜２分間が最も好ましい。
【００７７】
液晶化合物の配向は、液晶層用塗膜を形成する際の乾燥にて行われてもよい。つまり、液晶層用塗膜と形成する際の乾燥にて、配向層上に塗布された液晶層形成用材料の乾燥と液晶化合物の配向との両方を行ってもよい。
勿論、液晶化合物の配向を、液晶層用塗膜と形成する際の乾燥とは別に行ってもよい。
【００７８】
−液晶化合物の配向の固定−
液晶層用塗膜中の液晶化合物の配向の固定には、熱重合又は活性エネルギー線による重合で、液晶層用塗膜を硬化することで行うことが好ましい。
一実施形態の光学フィルムの製造方法が、位相差フィルムの製造方法であった場合、活性エネルギー線を用いた液晶化合物の配向の固定が、既述の活性エネルギー線照射工程に該当する。
重合性を有する液晶化合物を用いる場合、活性エネルギー線の照射量が少ないと、未重合の液晶化合物が残存し、光学特性の温度変化、経時劣化等の起きる原因となる。そのため、残存する未重合の液晶化合物の割合が５％以下になるように照射条件を決めることが好ましい。
照射条件としては、液晶層形成用材料の処方、及び液晶層用塗膜の厚みにもよるが、活性エネルギー線照射量は、５０ｍＪ／ｃｍ２〜１０００ｍＪ／ｃｍ２が好ましく、１００ｍＪ／ｃｍ２〜５００ｍＪ／ｃｍ２がより好ましい。
【００７９】
活性エネルギー線の照射に用いる光源としては、既述の塗膜形成工程における露光光源が適用でき、好ましい態様も同様である。
【００８０】
その他、液晶層の詳細は、特開２００８−２２５２８１号公報及び特開２００８−０２６７３０号公報の記載を参酌できる。
【００８１】
以上のようにして得られた位相差フィルムは、幅方向における光学特性（例えば、レターデーション）のバラツキが少ない。
そのため、光学特性（例えば、レターデーション）の面内均一性に優れた位相差フィルムとなりうる。
【００８２】
以上、位相差フィルムの液晶層を得る際に、一実施形態の光学フィルムの製造方法を適用する例について説明したが、この他、既述の、反射防止フィルムの反射防止層、防眩フィルムの防眩層等を得る際に適用することもできる。
【実施例】
【００８３】
以下に、実施例を挙げて本発明を更に具体的に説明する。以下の実施例に示す材料、使用量、割合、処理内容、処理手順等は、本発明の趣旨を逸脱しない限り、適宜、変更することができる。従って、本発明の範囲は以下に示す具体例に限定されるものではない。【００８４】
＜ナーリング部を有する連続フィルム支持体＞
［連続フィルム支持体（１）〜（３）］
下記表１に記載のナーリング部が形成された連続フィルム支持体（セルローストリアセテートフィルムＴＪ４０、富士フイルム社）を用意した。
用意した連続フィルム支持体の幅長は１．３４ｍ、長さは１０００ｍであった。
表１中、「帯の数」とは、連続フィルム支持体の幅方向の一方の端部に沿って、連続フィルム支持体の長手方向の先端から末端までに形成されたナーリング部による帯の本数を意味し、「凸部密度」とは、連続フィルム支持体におけるナーリング部を上面視したときの、１ｃｍ２当たりに存在する凸部の数を意味し、「膜厚」は連続フィルム支持体のナーリング部が形成されていない箇所の厚みを示す。【００８５】
【表１】
2019188594.tif 000005
【００８６】
［ナーリング部の測定］
連続フィルム支持体（１）〜（３）について、ナーリング部の高さ、凸部の数（「凸部密度」を、前述のようにして、測定した。
測定結果を表１に示す。【００８７】
［実施例１］
（配向層用塗膜の形成及びラビング処理）
長さ１０００ｍ、幅１３４０ｍｍ、連続フィルム支持体（１）の片面（ナーリング部を有する面）に、アルキル変性のポリビニルアルコール（ポバールＭＰ−２０３、クラレ社）の２質量％水溶液を、連続フィルム支持体１ｍ２当り２５ｍｌ塗布後、６０℃で６０秒乾燥させることにより、ドライ膜厚０．５μｍの配向層用塗膜を形成した。そして、配向層用塗膜が形成された連続フィルム支持体を、３０ｍ／分の搬送速度で搬送させながら、配向層用塗膜の表面にラビング処理を施し、厚み０．５μｍの配向層を形成した。【００８８】
（液晶層用塗膜の形成：塗膜形成工程）
続いて、図１に示すように構成された装置にて、塗膜形成工程、活性エネルギー線照射工程、及びナーリング部接触工程を行った。
具体的には、下記の組成にて調製された液晶層形成用材料を、配向層上にバーコーターを用いて塗布した。
液晶層形成用材料が塗布された連続フィルム支持体を、膜面温度１５０℃として６０秒間加熱して乾燥し、ドライ膜厚が２μｍの液晶層用塗膜を形成した。【００８９】
−液晶層形成用材料の組成−
下記の逆波長分散液晶性化合物  Ｒ−２  ：  １００質量部
光重合開始剤  ：  ３．０質量部
（イルガキュア８１９、ＢＡＳＦ社）
下記の含フッ素化合物  Ａ  ：  ０．８質量部
下記の架橋性ポリマー  Ｏ−２（Ｔｇ：１０℃）  ：  ０．３質量部
クロロホルム  ：  ５８８質量部【００９０】
【化１】
2019188594.tif 000006
【００９１】
【化２】
2019188594.tif 000007
【００９２】
【化３】
2019188594.tif 000008
【００９３】
（紫外線の照射：活性エネルギー線照射工程）
続いて、表面温度が１２０℃の温調ロール（半径Ｒ：０．３ｍ、材質ステンレス）に、液晶層用塗膜が形成された連続フィルム支持体を、調温ロールにナーリング部を有する面とは反対の面を接触させてラップ角９０°で巻き掛けた。そして、巻き掛けられた領域の液晶層用塗膜に対し、空冷メタルハライドランプ（アイグラフィックス社）を用いて紫外線を照射し、液晶化合物の配向を固定化し、液晶層を得た。紫外線の照射量は３００ｍＪ／ｃｍ２であった。
ここで、温調ロール上での液晶層用塗膜が形成された連続フィルム支持体の搬送速度Ｕは２０ｍ／ｍｉｎであり、温調ロール上での塗膜が形成された連続フィルム支持体の長手方向に掛かるテンションＴは、４５０Ｎ／ｍであった。
ここで、温調ロールの表面温度１２０℃における空気の粘度μは、２．２９９×１０−５Ｐａ・ｓｅｃとした。【００９４】
（ナーリング部接触工程）
活性エネルギー線照射工程後、ロール部材（半径５０ｍｍ、材質ステンレス）側へ液晶層が形成された連続フィルム支持体を搬送し、液晶層とは同じ面にあるナーリング部をロール部材へと接触させて、ラップ角９０°で巻き掛けた。
連続フィルム支持体と温調ロールとの離間点から連続フィルム支持体とロール部材との接触点までの距離Ｌは、２ｍであった。【００９５】
以上のようにして、実施例１の位相差フィルムを得た。
実施例１における各条件は、表２にまとめた。【００９６】
［実施例２〜７、及び比較例１〜８］
連続フィルム支持体（１）を下記表２に記載の連続フィルム支持体（２）〜（３）のいずれかに代えた、及び／又は、各条件の値を下記表２に記載の値に変えた以外は、実施例１と同様にして、位相差フィルムを作製した。【００９７】
［評価：光学特性のバラツキの評価］
上記実施例及び比較例で作製した位相差フィルムについて、幅方向における光学特性のバラツキを、下記方法及び評価基準に基づいて評価した。結果を表２に示す。【００９８】
得られた位相差フィルムの末端（即ち、巻き終わり側の端部）から長手方向に、１ｍ、５００ｍ、及び９９９ｍの３箇所につき、幅方向の１３点（具体的には、幅方向片端部から１００ｍｍ間隔で６点、５０ｍｍ間隔で１点、更に５０ｍｍ間隔を空けて１点、続いて１００ｍｍ間隔で５点の計１３点）について、レターデーションを測定した。
幅方向１３点のレターデーションの測定値から最大値と最小値との差分を求め、この差分が上記３箇所のうち最大のものを評価の対象とした。差分が大きいほど、幅方向における光学特性のバラツキが大きいこととなる。
レターデーションの測定には、自動複屈折率計（ＫＯＢＲＡ−２１ＡＤＨ、王子計測機器（株）【００９９】
【表２】
2019188594.tif 000009
【０１００】
表２に明らかなように、実施例の位相差フィルムは、比較例の位相差フィルムに比べて、幅方向における光学特性のバラツキが抑制されていることが分かる。【０１０１】
〔符号の説明〕
１    塗布手段
２    乾燥手段
１０  連続フィルム支持体
１２  ナーリング部
３２  露光光源
３４  温調ロール
４    ロール部材
ｄ    ナーリング部の連続フィルム支持体の幅方向の各端部からの距離
ｗ１  ナーリング部の幅
ｗ２  ナーリング部の幅
Ｐ    連続フィルム支持体と温調ロールとの接触点
Ｑ    連続フィルム支持体と温調ロールとの離間点
Ｓ    連続フィルム支持体とロール部材との接触点【０１０２】
２０１８年３月２８日に出願された日本出願２０１８−０６２７０９の開示は、その全体が参照により本明細書に取り込まれる。
本明細書に記載された全ての文献、特許出願、及び技術規格は、個々の文献、特許出願、及び技術規格が参照により取り込まれることが具体的かつ個々に記された場合と同程度に、本明細書中に参照により取り込まれる。
【図１】
2019188594.tif 000012
【図２Ａ】
2019188594.tif 000013
【図２Ｂ】
2019188594.tif 000014
【国際調査報告】
2019188594.tif 000015
2019188594.tif 000016
2019188594.tif 000017